Способ производства низкоуглеродистого феррохрома

1. Способ производства низкоуглеродистого феррохрома, включающий завалку и расплавление электротоком металлоотходов, оборотного шлака и шихты из хромсодержащего материала, извести и кремнийсодержащего восстановителя; электронагрев и довосстановление образовавшегося шлака, выпуск шлака и феррохрома, вакуумирование феррохрома в ковше, отличающийся тем, что шихту применят в виде гомогенезированной смеси измельченных материалов: хромового концентрата, извести и ферросилиция 75%, в соотношении: «Хромовый концентрат: Известь: Ферросилиций»=(45-44):(40-44):(15-12) соответственно; производят выпуск феррохрома из электропечи при [С]=0,08-0,20% и его последующее вакуум-кислородное обезуглероживание до 0,03-0,01% в ковше.
3
2
2
2. Способ по п. 1, отличающийся тем, что феррохром сначала продувают сверху газообразным кислородом с расходом 0,3-0,7 м/(т.мин) при остаточном давлении в интервале 6,70-1,33 кН/м до получения [С]=0,05-0,06%) и температуры 1720-1760°С, затем продувку кислородом прекращают, остаточное давление понижают до 0,130-0,067 кН/м и феррохром обезуглероживают до 0,03-0,01% [С].